【誤訳訂正書】
【提出日】平成29年11月7日(2017.11.7)
【誤訳訂正１】
【訂正対象書類名】明細書
【訂正対象項目名】００１１
【訂正方法】変更
【訂正の内容】
【００１１】
式Ｉのポリマーは、Ｎ−保護ヒドロキシメチルアニリン（スペーサー）と、少なくとも２つの反応性官能基を含むリンカーの重合により合成される。これらの官能基には、限定されないが、例えば、イソシアネート、チオイソシアネート、または酸塩化物が含まれる。重合は一般的に、文献で公知の、標準的な重合条件下で行われる。結果として生じるポリマーは、重合条件ならびにスペーサーおよびリンカーの特性に応じて、ｎが２〜約１００，０００である、オリゴマー、デンドリマー、架橋されたネットワーク、ストランド、フィルム、層、繊維、樹脂、接着剤、コーティング、ハイドロゲル、有機ゲル、カプセル、または粒子、例えばナノ粒子の形態で得ることができる。
【誤訳訂正２】
【訂正対象書類名】明細書
【訂正対象項目名】０１２５
【訂正方法】変更
【訂正の内容】
【０１２５】
【化１】
2015519446.tif 000001
（式中、
Ｒ１２およびＲ１２’はアルキル、アリール、アリールアルキル、またはアルコキシアルキルであり；および
Ｒ１３はニトロ、フルオロ、クロロ、ブロモ、ヨードであり；および
Ｚは１、２、３または４である）
で表されるものである、上述のポリマーである。）
【誤訳訂正３】
【訂正対象書類名】明細書
【訂正対象項目名】０１８３
【訂正方法】変更
【訂正の内容】
【０１８３】
さらに、オリゴマー、デンドリマー、架橋されたネットワーク、ストランド、フィルム、繊維、混合物、樹脂、接着剤、コーティング、ハイドロゲル、有機ゲルまたは粒子の形態である、上述のポリマーが開示される。
【誤訳訂正４】
【訂正対象書類名】明細書
【訂正対象項目名】０２６２
【訂正方法】変更
【訂正の内容】
【０２６２】
実施例２４：カンプトテシン含有ポリマーからのナノ粒子の調製およびナノ粒子からのカンプトテシンのＵＶ媒介性放出のための一般的手順
ポリ（ＨＣＰＴ／１ａ）またはポリ（ＡＣＰＴ／１ａ）（３ｍｇ）およびＰＥＧ−ＰＬＧＡ（３ｍｇ）を、１ｍＬのＤＭＦに溶解し、溶液を、を含むＰＢＳ（２０ｍＬ、ｐＨ７．４）の激しく撹拌された溶液に添加した。混合物を１０００ｒｐｍで１０分間撹拌して、ポリ（ＣＰＴ／１ａ）／ＰＥＬまたはポリ（ＡＣＰＴ／１ａ）／ＰＥＬナノ粒子（ＮＰ）を形成した。ＮＰ懸濁液を、１，０００ｒｐｍで１０分間撹拌し、水晶キュベットへ移し、次いでＵＶで指定された時間処理した。溶液を１５，０００ｒｐｍで１５分間遠心分離し、溶液の上層をＨＰＬＣ解析に使用した。連続露光に関しては図９ａ、パルス状の露光に関しては図９ｂを参照のこと。
本発明に関連する発明の実施態様の一部を以下に示す。
［態様１］
式Ｉ：
【化２】
2015519446.tif 000002
（式中、
ＲＰは窒素保護基であり；
−ＣＨ２Ｏ−ＲＬ−基は、Ｎに対してオルト位またはパラ位にあり；
各Ｒ１は独立して、水素、−ＣＨ２Ｏ−ＲＬ−、アルキル、アリール、アルコキシ、アリールアルキル、またはハロゲンであるが、但し、Ｒ１のうちの１つだけが−ＣＨ２Ｏ−ＲＬ−であることを条件とし、およびＲ１が−ＣＨ２Ｏ−ＲＬ−の場合、それはＮに対して残りのパラ位またはオルト位にあり；
ｑは１、２、または３であり；
ＲＬはリンカーであり；
Ｒ２は、水素、アルキル、アルケニル、アルキル−アルコキシ、アリール、またはアリールアルキルであり；ならびに
ｎは２〜約１００，０００である）
で表されるポリマー。
［態様２］
各Ｒ１が独立して、水素、アルキル、アリール、アルコキシ、アリールアルキル、またはハロゲンであり；および
各ＲＬが独立して、アルキル、アルケニル、−Ｃ（Ｏ）−、−Ｃ（Ｏ）−アルキル−（Ｏ）Ｃ−、−Ｃ（Ｏ）−シクロアルキル−（Ｏ）Ｃ−、−Ｃ（Ｏ）−アリール−（Ｏ）Ｃ−、−Ｃ（Ｏ）−ヘテロアリール−（Ｏ）Ｃ−、−Ｃ（Ｏ）−シクロアルキル−アルキル−シクロアルキル−（Ｏ）Ｃ−、−Ｃ（Ｏ）−アリール−アルキル−アリール−（Ｏ）Ｃ−、−Ｃ（Ｏ）−アルキル−シクロアルキル−アルキル−（Ｏ）Ｃ−、−Ｃ（Ｏ）−アルキル−アリール−アルキル−（Ｏ）Ｃ−、−Ｃ（Ｏ）ＮＲ−アルキル−ＮＲ（Ｏ）Ｃ−、−Ｃ（Ｏ）ＮＲ−シクロアルキル−ＮＲ（Ｏ）Ｃ−、−Ｃ（Ｏ）ＮＲ−アリール−ＮＲ（Ｏ）Ｃ−、−Ｃ（Ｏ）ＮＲ−ヘテロアリール−ＮＲ（Ｏ）Ｃ−、−Ｃ（Ｏ）ＮＲ−シクロアルキル−アルキル−シクロアルキル−ＮＲ（Ｏ）Ｃ−、−Ｃ（Ｏ）ＮＲ−アリール−アルキル−アリール−ＮＲ（Ｏ）Ｃ−、−Ｃ（Ｏ）ＮＲ−アルキル−シクロアルキル−アルキル−ＮＲ（Ｏ）Ｃ−、−Ｃ（Ｏ）ＮＲ−アルキル−アリール−アルキル−ＮＲ（Ｏ）Ｃ−、−Ｃ（Ｏ）Ｏ−アルキル−Ｏ（Ｏ）Ｃ−、−Ｃ（Ｏ）Ｏ−シクロアルキル−Ｏ（Ｏ）Ｃ−、−Ｃ（Ｏ）Ｏ−アリール−Ｏ（Ｏ）Ｃ−、−Ｃ（Ｏ）Ｏ−ヘテロアリール−Ｏ（Ｏ）Ｃ−、−Ｃ（Ｏ）Ｏ−シクロアルキル−アルキル−シクロアルキル−Ｏ（Ｏ）Ｃ−、−Ｃ（Ｏ）Ｏ−アリール−アルキル−アリール−Ｏ（Ｏ）Ｃ−、−Ｃ（Ｏ）Ｏ−アルキル−シクロアルキル−アルキル−Ｏ（Ｏ）Ｃ−、−Ｃ（Ｏ）Ｏ−アルキル−アリール−アルキル−Ｏ（Ｏ）Ｃ−、−Ｃ（Ｏ）Ｓ−アルキル−Ｓ（Ｏ）Ｃ−、−Ｃ（Ｏ）Ｓ−シクロアルキル−Ｓ（Ｏ）Ｃ−、−Ｃ（Ｏ）Ｓ−アリール−Ｓ（Ｏ）Ｃ−、−Ｃ（Ｏ）Ｓ−ヘテロアリール−Ｓ（Ｏ）Ｃ−、−Ｃ（Ｏ）Ｓ−シクロアルキル−アルキル−シクロアルキル−Ｓ（Ｏ）Ｃ−、−Ｃ（Ｏ）Ｓ−アリール−アルキル−アリール−Ｓ（Ｏ）Ｃ−、−Ｃ（Ｏ）Ｓ−アルキル−シクロアルキル−アルキル−Ｓ（Ｏ）Ｃ−、−Ｃ（Ｏ）Ｓ−アルキル−アリール−アルキル−Ｓ（Ｏ）Ｃ−、−Ｃ（Ｏ）−アルキル−Ｏ−アルキル−（Ｏ）Ｃ−、−Ｃ（Ｏ）−シクロアルキル−Ｏ−シクロアルキル（Ｏ）Ｃ−、−Ｃ（Ｏ）−アリール−Ｏ−アリール−（Ｏ）Ｃ−、−Ｃ（Ｏ）−アルキル−ＮＲ−アルキル−（Ｏ）Ｃ−、−Ｃ（Ｏ）−シクロアルキル−ＮＲ−シクロアルキル（Ｏ）Ｃ−、−Ｃ（Ｏ）−アリール−ＮＲ−アリール−（Ｏ）Ｃ−、−Ｃ（Ｏ）−アルキル−Ｓ−アルキル−（Ｏ）Ｃ−、−Ｃ（Ｏ）−アルキレン−Ｓ−アルキレン−（Ｏ）Ｃ−、−Ｃ（Ｏ）−シクロアルキル−Ｓ−シクロアルキル（Ｏ）Ｃ−、−Ｃ（Ｏ）−アリール−Ｓ−アリール−（Ｏ）Ｃ−、−Ｃ（Ｓ）−、−Ｃ（Ｓ）−アルキル−（Ｓ）Ｃ−、−Ｃ（Ｓ）−アルキレン−（Ｓ）Ｃ−、−Ｃ（Ｓ）−シクロアルキル−（Ｓ）Ｃ−、−Ｃ（Ｓ）−アリール−（Ｓ）Ｃ−、−Ｃ（Ｓ）−ヘテロアリール−（Ｓ）Ｃ−、−Ｃ（Ｓ）−シクロアルキル−アルキル−シクロアルキル−（Ｓ）Ｃ−、−Ｃ（Ｓ）−アリール−アルキル−アリール−（Ｓ）Ｃ−、−Ｃ（Ｓ）−アルキル−シクロアルキル−アルキル−（Ｓ）Ｃ−、−Ｃ（Ｓ）−アルキル−アリール−アルキル−（Ｓ）Ｃ−、−Ｃ（Ｓ）ＮＲ−アルキル−ＮＲ（Ｓ）Ｃ−、−Ｃ（Ｓ）ＮＲ−シクロアルキル−ＮＲ（Ｓ）Ｃ−、−Ｃ（Ｓ）ＮＲ−アリール−ＮＲ（Ｓ）Ｃ−、−Ｃ（Ｓ）ＮＲ−ヘテロアリール−ＮＲ（Ｓ）Ｃ−、−Ｃ（Ｓ）ＮＲ−シクロアルキル−アルキル−シクロアルキル−ＮＲ（Ｓ）Ｃ−、−Ｃ（Ｓ）ＮＲ−アリール−アルキル−アリール−ＮＲ（Ｓ）Ｃ−、−Ｃ（Ｓ）ＮＲ−アルキル−シクロアルキル−アルキル−ＮＲ（Ｓ）Ｃ−、−Ｃ（Ｓ）ＮＲ−アルキル−アリール−アルキル−ＮＲ（Ｓ）Ｃ−、−Ｃ（Ｓ）Ｏ−アルキル−Ｏ（Ｓ）Ｃ−、−Ｃ（Ｓ）Ｏ−シクロアルキル−Ｏ（Ｓ）Ｃ−、−Ｃ（Ｓ）Ｏ−アリール−Ｏ（Ｓ）Ｃ−、−Ｃ（Ｓ）Ｏ−ヘテロアリール−Ｏ（Ｓ）Ｃ−、−Ｃ（Ｓ）Ｏ−シクロアルキル−アルキル−シクロアルキル−Ｏ（Ｓ）Ｃ−、−Ｃ（Ｓ）Ｏ−アリール−アルキル−アリール−Ｏ（Ｓ）Ｃ−、−Ｃ（Ｓ）Ｏ−アルキル−シクロアルキル−アルキル−Ｏ（Ｓ）Ｃ−、−Ｃ（Ｓ）Ｏ−アルキル−アリール−アルキル−Ｏ（Ｓ）Ｃ−、−Ｃ（Ｓ）Ｓ−アルキル−Ｓ（Ｓ）Ｃ−、−Ｃ（Ｓ）Ｓ−シクロアルキル−Ｓ（Ｓ）Ｃ−、−Ｃ（Ｓ）Ｓ−アリール−Ｓ（Ｓ）Ｃ−、−Ｃ（Ｓ）Ｓ−ヘテロアリール−Ｓ（Ｓ）Ｃ−、−Ｃ（Ｓ）Ｓ−シクロアルキル−アルキル−シクロアルキル−Ｓ（Ｓ）Ｃ−、−Ｃ（Ｓ）Ｓ−アリール−アルキル−アリール−Ｓ（Ｓ）Ｃ−、−Ｃ（Ｓ）Ｓ−アルキル−シクロアルキル−アルキル−Ｓ（Ｓ）Ｃ−、−Ｃ（Ｓ）Ｓ−アルキル−アリール−アルキル−Ｓ（Ｓ）Ｃ−、−Ｃ（Ｓ）−アルキル−Ｏ−アルキル−（Ｓ）Ｃ−、
−Ｃ（Ｓ）−シクロアルキル−Ｏ−シクロアルキル（Ｓ）Ｃ−、−Ｃ（Ｓ）−アリール−Ｏ−アリール−（Ｓ）Ｃ−、−Ｃ（Ｓ）−アルキル−ＮＲ−アルキル−（Ｓ）Ｃ−、−Ｃ（Ｓ）−シクロアルキル−ＮＲ−シクロアルキル（Ｓ）Ｃ−、−Ｃ（Ｓ）−アリール−ＮＲ−アリール−（Ｓ）Ｃ−、−Ｃ（Ｓ）−アルキル−Ｓ−アルキル−（Ｓ）Ｃ−、−Ｃ（Ｓ）−シクロアルキル−Ｓ−シクロアルキル（Ｓ）Ｃ−、−Ｃ（Ｓ）−アリール−Ｓ−アリール−（Ｓ）Ｃ−、−Ｃ（Ｓ）−アルキル−（Ｏ）Ｃ−、−Ｃ（Ｓ）−シクロアルキル−（Ｏ）Ｃ−、−Ｃ（Ｓ）−アリール−（Ｏ）Ｃ−、−Ｃ（Ｓ）−ヘテロアリール−（Ｏ）Ｃ−、−Ｃ（Ｓ）−シクロアルキル−アルキル−シクロアルキル−（Ｏ）Ｃ−、−Ｃ（Ｓ）−アリール−アルキル−アリール−（Ｏ）Ｃ−、−Ｃ（Ｓ）−アルキル−シクロアルキル−アルキル−（Ｏ）Ｃ−、−Ｃ（Ｓ）−アルキル−アリール−アルキル−（Ｏ）Ｃ−、−Ｃ（Ｓ）ＮＲ−アルキル−ＮＲ（Ｏ）Ｃ−、−Ｃ（Ｓ）ＮＲ−シクロアルキル−ＮＲ（Ｏ）Ｃ−、−Ｃ（Ｓ）ＮＲ−アリール−ＮＲ（Ｏ）Ｃ−、−Ｃ（Ｓ）ＮＲ−ヘテロアリール−ＮＲ（Ｏ）Ｃ−、−Ｃ（Ｓ）ＮＲ−シクロアルキル−アルキル−シクロアルキル−ＮＲ（Ｏ）Ｃ−、−Ｃ（Ｓ）ＮＲ−アリール−アルキル−アリール−ＮＲ（Ｏ）Ｃ−、−Ｃ（Ｓ）ＮＲ−アルキル−シクロアルキル−アルキル−ＮＲ（Ｏ）Ｃ−、−Ｃ（Ｓ）ＮＲ−アルキル−アリール−アルキル−ＮＲ（Ｏ）Ｃ−、−Ｃ（Ｓ）Ｏ−アルキル−Ｏ（Ｏ）Ｃ−、−Ｃ（Ｓ）Ｏ−シクロアルキル−Ｏ（Ｏ）Ｃ−、−Ｃ（Ｓ）Ｏ−アリール−Ｏ（Ｏ）Ｃ−、−Ｃ（Ｓ）Ｏ−ヘテロアリール−Ｏ（Ｏ）Ｃ−、−Ｃ（Ｓ）Ｏ−シクロアルキル−アルキル−シクロアルキル−Ｏ（Ｏ）Ｃ−、−Ｃ（Ｓ）Ｏ−アリール−アルキル−アリール−Ｏ（Ｏ）Ｃ−、−Ｃ（Ｓ）Ｏ−アルキル−シクロアルキル−アルキル−Ｏ（Ｏ）Ｃ−、−Ｃ（Ｓ）Ｏ−アルキル−アリール−アルキル−Ｏ（Ｏ）Ｃ−、−Ｃ（Ｓ）Ｓ−アルキル−Ｓ（Ｏ）Ｃ−、−Ｃ（Ｓ）Ｓ−シクロアルキル−Ｓ（Ｏ）Ｃ−、−Ｃ（Ｓ）Ｓ−アリール−Ｓ（Ｏ）Ｃ−、−Ｃ（Ｓ）Ｓ−ヘテロアリール−Ｓ（Ｏ）Ｃ−、−Ｃ（Ｓ）Ｓ−シクロアルキル−アルキル−シクロアルキル−Ｓ（Ｏ）Ｃ−、−Ｃ（Ｓ）Ｓ−アリール−アルキル−アリール−Ｓ（Ｏ）Ｃ−、−Ｃ（Ｓ）Ｓ−アルキル−シクロアルキル−アルキル−Ｓ（Ｏ）Ｃ−、−Ｃ（Ｓ）Ｓ−アルキル−アリール−アルキル−Ｓ（Ｏ）Ｃ−、−Ｃ（Ｓ）−アルキル−Ｏ−アルキル−（Ｏ）Ｃ−、−Ｃ（Ｓ）−シクロアルキル−Ｏ−シクロアルキル（Ｏ）Ｃ−、−Ｃ（Ｓ）−アリール−Ｏ−アリール−（Ｏ）Ｃ−、−Ｃ（Ｓ）−アルキル−ＮＲ−アルキル−（Ｏ）Ｃ−、−Ｃ（Ｓ）−シクロアルキル−ＮＲ−シクロアルキル（Ｏ）Ｃ−、−Ｃ（Ｓ）−アリール−ＮＲ−アリール−（Ｏ）Ｃ−、−Ｃ（Ｓ）−アルキル−Ｓ−アルキル−（Ｏ）Ｃ−、−Ｃ（Ｓ）−シクロアルキル−Ｓ−シクロアルキル（Ｏ）Ｃ−、−Ｃ（Ｓ）−アリール−Ｓ−アリール−（Ｏ）Ｃ−、または上述されるもののあらゆる組み合わせであり、ここでＲはＨ、アルキル、シクロアルキル、アリールまたはアリールアルキルである、
上記態様１に記載のポリマー。
［態様３］
各ＲＬが独立して：
【化３】
2015519446.tif 000003
【化４】
2015519446.tif 000004
【化５】
2015519446.tif 000005
【化６】
2015519446.tif 000006
【化７】
2015519446.tif 000007
または
【化８】
2015519446.tif 000008
（式中、
Ｑは、アリール、アルキル、シクロアルキル、アルキル−アリール−アルキル、アリール−アルキル−アリール、またはシクロアルキル−アルキル−シクロアルキルであり、そのそれぞれが、アリール、アルキル、アルコキシ、アミノ、アミノアルキル、シクロアルキル、オキソ、またはハロゲンのうちの１つまたは複数で置換されていてもよく；および
Ｒは、Ｈ、アルキル、シクロアルキル、アリールまたはアリールアルキルである）
である、上記態様２に記載のポリマー。
［態様４］
各ＲＬが独立して：
【化９】
2015519446.tif 000009
（式中、Ｄは、アリール、アルキル、シクロアルキル、アルケニル、シクロアルケニル、ヘテロシクリル、ヘテロアルキル、またはヘテロアリールであり、そのそれぞれが、アリール、アルキル、アルコキシ、ニトロ、アミノ、アミノアルキル、シクロアルキル、オキソ、イミノ、またはハロゲンのうちの１つまたは複数で置換されていてもよい）
である、上記態様２に記載のポリマー。
［態様５］
各ＲＬが独立して：
【化１０】
2015519446.tif 000010
【化１１】
2015519446.tif 000011
または
【化１２】
2015519446.tif 000012
（式中、
各ｍは独立して、１〜約１００であり；および
Ｒは、Ｈ、アルキル、シクロアルキル、アリールまたはアリールアルキルである）
である、上記態様２に記載のポリマー。
［態様６］
ＲＬが、２つ以上のヒドロキシル部分を含む生物学的活性単位、２つ以上のアミノ部分を含む生物学的活性単位、２つ以上のチオール部分を含む生物学的活性単位、または２つ以上のカルボン酸部分を含む生物学的活性単位を含む、上記態様１〜５のいずれか１項に記載のポリマー。
［態様７］
前記生物学的活性単位が、殺真菌剤、除草剤、殺虫剤（ｐｅｓｔｉｃｉｄｅ）、ダニ駆除剤、殺藻薬、摂食阻害物質、殺鳥剤、殺菌剤、鳥忌避剤、化学不妊剤、落葉剤、乾燥剤、消毒剤、除草緩和剤、昆虫誘引剤、殺虫剤（ｉｎｓｅｃｔｉｃｉｄｅ）、昆虫忌避剤、哺乳類忌避剤、交尾阻害剤、軟体動物駆除剤、殺線虫剤、植物活性剤、植物生長調節物質、殺鼠剤、情報化学物質、相乗剤、抗ウイルス薬、または薬剤である、上記態様６に記載のポリマー。
［態様８］
各ＲＰが、独立して−Ｘ−Ｙ−Ｚであり；
ここで、
Ｘは、−ＣＯ−、−ＣＯ２−、−ＳＯ２−、または−Ｃ（Ｏ）ＮＲ”−であり、ここでＲ”はＨ、アルキル、シクロアルキル、アリールまたはアリールアルキルであり；
Ｙは−ＣＨ２−、−ＣＨ２ＣＨ２−、または結合であり；および
Ｚは、アリール、アルキル、シクロアルキル、アルケニル、シクロアルケニル、複素環、Ｃ（Ｏ）アルキル、アルキル−ジスルフィド、またはＮＲ２３Ｒ２４であり、そのそれぞれが、アリール、アルキル、アルコキシ、ニトロ、アミノ、アミノアルキル、シクロアルキル、オキソ、イミノ、またはハロゲンのうちの１つまたは複数で置換されていてもよい、
上記態様１〜７のいずれか１項に記載のポリマー。
［態様９］
オリゴマー、デンドリマー、架橋されたネットワーク、ストランド、フィルム、繊維、樹脂、接着剤、コーティング、ハイドロゲル、有機ゲルまたは粒子の形態である、上記態様１〜８のいずれか１項に記載のポリマー。
［態様１０］
（ａ）式ＩＩ：
【化１３】
2015519446.tif 000013
（式中、
Ｒ２は、水素、アルキル、アルケニル、アルキル−アルコキシ、アリール、またはアリールアルキルであり；
ｑは１、２、または３であり；
各Ｒ１は独立して、水素、−ＣＨ２ＯＨ、アルキル、アリール、アルコキシ、アリールアルキル、またはハロゲンであるが、但し、Ｒ１のうちの１つだけが−ＣＨ２ＯＨであることを条件とし、およびＲ１が−ＣＨ２ＯＨの場合、それはＮに対してパラ位および／または残りのオルト位にある）
の化合物を、１つまたは複数の連結剤と混合すること；および
（ｂ）上記態様１に記載の式Ｉのポリマーを単離すること
を含む、上記態様１に記載のポリマーの作製方法。
［態様１１］
式ＩＩＩ：
【化１４】
2015519446.tif 000014
（式中、
Ｒ２は、水素、アルキル、アルケニル、アルキル−アルコキシ、アリール、またはアリールアルキルであり；
ｑは１、２、または３であり；ならびに
各Ｒ１は独立して、水素、−ＣＨ２ＯＨ、アルキル、アリール、アルコキシ、アリールアルキル、またはハロゲンであるが、但し、Ｒ１のうちの１つだけが−ＣＨ２ＯＨであることを条件とし、およびＲ１が−ＣＨ２ＯＨの場合、それはＮに対してパラ位および／または残りのオルト位にある）
の化合物の作製方法であって、前記方法が：
（ａ）上記態様１に記載のポリマーを脱保護すること；および
（ｂ）式ＩＩＩの化合物を単離すること
を含む、方法。
［態様１２］
上記態様１〜９のいずれか１つに記載のポリマーおよび１つまたは複数の物質を含む、混合物。
［態様１３］
上記態様１２に記載の混合物から、前記物質を放出させる方法であって、前記混合物を脱重合条件に付すことを含む、方法。
［態様１４］
上記態様１に記載のポリマーを物質と混合することを含む、上記態様１３に記載の混合物の調製方法。
【誤訳訂正５】
【訂正対象書類名】特許請求の範囲
【訂正対象項目名】全文
【訂正方法】変更
【訂正の内容】
【特許請求の範囲】
【請求項１】
式Ｉ：
【化１５】
2015519446.tif 000015
（式中、
各ＲＰは独立に−Ｘ−Ｙ−Ｚであり；
Ｘは、−ＣＯ−、−ＣＯ２−、または−Ｃ（Ｏ）ＮＲ”−であり、ここでＲ”はＨ、アルキル、シクロアルキル、アリールまたはアリールアルキルであり；
Ｙは−ＣＨ２−、−ＣＨ２ＣＨ２−、または結合であり；および
Ｚは、アリール、アルキル、シクロアルキル、アルケニル、シクロアルケニル、複素環、Ｃ（Ｏ）アルキル、アルキル−ジスルフィド、またはＮＲ２３Ｒ２４であり、そのそれぞれが、アリール、アルキル、アルコキシ、ニトロ、アミノ、アミノアルキル、シクロアルキル、オキソ、イミノ、またはハロゲンのうちの１つまたは複数で置換されていてもよい；
各Ｒ１は独立して、水素、アルキル、アルコキシ、またはハロゲンであり；
ｑは１、２、または３であり；
ＲＬは式Ａまたは式Ｂ：
【化１６】
2015519446.tif 000016
（式中、
Ｑは、アリール、アルキル、シクロアルキル、アルキル−アリール−アルキル、アリール−アルキル−アリール、またはシクロアルキル−アルキル−シクロアルキルであり、そのそれぞれが、アリール、アルキル、アルコキシ、アミノ、アミノアルキル、シクロアルキル、オキソ、またはハロゲンのうちの１つまたは複数で置換されていてもよい；
Ｄは、アリール、アルキル、シクロアルキル、アルケニル、シクロアルケニル、ヘテロシクリル、ヘテロアルキル、またはヘテロアリールであり、そのそれぞれが、アリール、アルキル、アルコキシ、ニトロ、アミノ、アミノアルキル、シクロアルキル、オキソ、イミノ、またはハロゲンのうちの１つまたは複数で置換されていてもよい；および
Ｒは、Ｈまたはアルキルである）
により表される基であり；
Ｒ２は、水素、アルキル、アルケニル、アルキル−アルコキシ、アリール、またはアリールアルキルであり；ならびに
ｎは２〜約１００，０００である）
で表される繰り返し単位を含むポリマー。
【請求項２】
オリゴマー、デンドリマー、架橋されたネットワーク、ストランド、フィルム、繊維、樹脂、接着剤、コーティング、ハイドロゲル、有機ゲルまたは粒子の形態である、請求項１に記載のポリマー。
【請求項３】
（ａ）式ＩＩ：
【化１７】
2015519446.tif 000017
（式中、
Ｒ２は、水素、アルキル、アルケニル、アルキル−アルコキシ、アリール、またはアリールアルキルであり；
ｑは１、２、または３であり；
各Ｒ１は独立して、水素、アルキル、アリール、アルコキシ、アリールアルキル、またはハロゲンである）
の化合物を、１つまたは複数の連結剤と混合すること；および
（ｂ）請求項１に記載の式Ｉのポリマーを単離すること
を含む、請求項１に記載のポリマーの作製方法。
【請求項４】
式ＩＩＩ：
【化１８】
2015519446.tif 000018
（式中、
Ｒ２は、水素、アルキル、アルケニル、アルキル−アルコキシ、アリール、またはアリールアルキルであり；
ｑは１、２、または３であり；ならびに
各Ｒ１は独立して、水素、アルキル、アリール、アルコキシ、アリールアルキル、またはハロゲンである）
の化合物の作製方法であって、前記方法が：
（ａ）請求項１に記載のポリマーを脱保護することにより式ＩＩＩの化合物を形成すること；および
（ｂ）式ＩＩＩの前記化合物を単離すること
を含む、方法。
【請求項５】
請求項１または２に記載のポリマーおよび１つまたは複数の物質を含む、混合物。
【請求項６】
請求項５に記載の混合物から、前記物質を放出させる方法であって、前記混合物を脱重合条件に付すことを含む、方法。
【請求項７】
請求項１に記載のポリマーを物質と混合することを含む、請求項５に記載の混合物の調製方法。
【請求項８】
各ＲＰが、独立して、
【化１９】
2015519446.tif 000019
（式中、Ｒ”は、独立して、水素、アルキル、アリール、アルコキシ、アリールアルキル、ハロゲン、またはアジドである）；
【化２０】
2015519446.tif 000020
（式中、Ｒ３は、アルキル、シクロアルキル、アリール、ヘテロシクリル、ヘテロアリール、またはアルケニルであり、そのそれぞれが、１または複数の位置で置換されていてもよい）；
【化２１】
2015519446.tif 000021
（式中、Ｒ３は、置換されていてもよいアリール、複素環、またはシクロアルケニル環である）
である、請求項１に記載のポリマー。
【請求項９】
Ｒ４は、式：
【化２２】
2015519446.tif 000022
（式中、Ｒ１２およびＲ１２’はアルキル、アリール、アリールアルキル、またはアルコキシアルキルであり；および
Ｒ１３はニトロ、フルオロ、クロロ、ブロモ、またはヨードであり；および
Ｚは１、２、３または４である）
により表される置換されていてもよいクマリンであるか、
Ｒ４は、式：
【化２３】
2015519446.tif 000023
（式中、Ｒ７、Ｒ８およびＲ９は独立して、Ｈ、アルキル、ベンジル、置換されたベンジル、アリールスルホニルまたはカルバモイルである）
により表されるものである、請求項８に記載のポリマー。
【請求項１０】
Ｒ４が、環を形成する２つの隣接した位置で、またはアルコキシ、アリール、ニトロ、または−Ｂ（ＯＲ１０）（ＯＲ１１）のうちの１つまたは複数で置換されていてもよいアリールであり、ここでＲ１０およびＲ１１はアルキル、シクロアルキル、アリールであるか、またはＲ１０およびＲ１１はそれらが結合している原子と一緒になって環を形成している、請求項８に記載のポリマー。